Utilisation d’une charge à base de lignine pour améliorer la résistance à la combustion d’une composition thermoplastique comprenant au moins un polymère et la charge à base de lignine, dans laquelle la composition thermoplastique contient 0,3 à 65% en poids de la charge à base de lignine par rapport au poids total de la composition thermoplastique résistante à la combustion, dans laquelle la charge à base de lignine est préparée à partir d’une matière de lignine soumise à un traitement de carbonisation hydrothermale, et dans laquelle la charge à base de lignine comprend du carbone en une quantité totale allant de 62 à 70% en poids et des cendres dans une quantité totale d’au plus 3% en poids, et dans laquelle la vitesse de combustion de la composition thermoplastique résistante à la combustion est inférieure d’au moins 20 pour cent à la vitesse de combustion d’une composition thermoplastique correspondante, dans laquelle la composition thermoplastique correspondante est préparée d’une manière autrement similaire à la composition thermoplastique résistante à la combustion mais où la matière de lignine utilisée pour préparer la charge à base de lignine n’a pas été soumise à un traitement de carbonisation hydrothermale. Utilisation de la revendication 1, dans laquelle la vitesse de combustion de la composition thermoplastique résistante à la combustion est inférieure d’au moins 30 pour cent, ou d’au moins 40 pour cent, ou d’au moins 50 pour cent, ou d’au moins 60 pour cent à la vitesse de combustion de la composition thermoplastique correspondante. Utilisation de l’une quelconque des revendications 1 et 2, dans laquelle la composition thermoplastique résistante à la combustion comprend la charge à base de lignine en une quantité totale allant de 0,5 à 50% en poids, ou de 1 à 45% en poids, par rapport au poids total de la composition thermoplastique résistante à la combustion. Utilisation de l’une quelconque des revendications 1 à 3, dans laquelle la matière de lignine utilisée pour préparer la charge à base de lignine est dérivée d’un procédé d’hydrolyse enzymatique et/ou d’un procédé Kraft. Utilisation de l’une quelconque des revendications 1 à 4, dans laquelle la charge à base de lignine comprend des cendres en une quantité totale allant de 0,1 à 2,5% en poids, ou de 0,2 à 2,0% en poids, ou de 0,3 à 1,5% en poids, ou de 0,4 à 1,0% en poids Utilisation de l’une quelconque des revendications 1 à 5, dans laquelle la solubilité de la charge à base de lignine dans du NaOH à 0,1 M est de 1 à 40% en poids, ou de 3 à 35% en poids, ou de 5 à 30% en poids. Utilisation de l’une quelconque des revendications 1 à 6, dans laquelle la charge à base de lignine a un poids moléculaire moyen en poids (Mw) allant de 1000 à 4000 Da, ou de 1300 à 3700 Da, ou de 1700 à 3200 Da, ou de 2500 à 3000 Da, ou de 2600 à 2900 Da, ou de 2650 à 2850 Da, lorsqu’il est déterminé sur la base de la fraction soluble de la charge à base de lignine. Utilisation de l’une quelconque des revendications 1 à 7, dans laquelle l’indice de polydispersité de la charge à base de lignine est compris entre 1,5 et 5,0, ou 1,8 et 4,5, ou 1,9 et 4,3, ou 2,1 et 4,0, ou 2,4 et 3,5, ou 2,6 et 3,2, lorsqu’il est déterminé sur la base de la fraction soluble de la charge à base de lignine.